СПОСОБ НАНЕСЕНИЯ КОМПОЗИЦИИ СВЯЗУЮЩЕГО НА ЛИГНОЦЕЛЛЮЛОЗНУЮ ПОДЛОЖКУ

1. Способ регулирования значения клейкости для материала связующего, полученного из композиции, содержащей эмульсию, где эмульсия содержит воду и эмульгируемый форполимер и где эмульгируемый форполимер представляет собой продукт реакции между (i) изоцианатным соединением, (ii) полиольным соединением и (iii) моноольным соединением, при этом способ включает: (а) определение желательного профиля клейкости для эмульсии, где профиль клейкости включает значение клейкости в диапазоне от 1 до 4 согласно измерению при использовании МЕТОДА ИСПЫТАНИЯ НА КЛЕЙКОСТЬ в течение конкретного значения времени, и регулирование соотношения реакционно-способных групп между компонентами (i) и (ii) для достижения желательного профиля значений клейкости; (b) введение воды к компонентам (i), (ii) и (iii) для получения композиции эмульсии; и (с) нанесение композиции эмульсии на лигноцеллюлозную подложку для получения, тем самым, смеси, характеризующейся уровнем содержания воды влаги в диапазоне от 7 до 25% при расчете на совокупную массу смеси.
2. Способ по п.1, где соотношение реакционноспособных групп между компонентами (i) и (ii) регулируют перед этапом (b).
3. Способ по п.1, где способ, кроме того, включает (d) отверждение смеси после этапа (с).
4. Способ по п.3, где способ, кроме того, включает перемешивание смеси перед отверждением.
5. Способ по п.4, где способ, кроме того, включает добавление соединения вторичной добавки к смеси перед отверждением смеси.
6. Способ по п.5, где вторичная добавка включает смазку для форм, разбавитель или их комбинации.
7. Способ по п.1, где полиольное соединение содержит углеводородную основную цепь, содержащую от 4 до 2000 атомов углерода, и где между такими атомами углерода не расположено никаких гетероатомов.
8. Способ по п.1, где полиольное соединение содержит полиэфирполиол на основе простых эфиров, полиэфирполиол на основе сложных эфиров, полиалкадиенполиол или их комбинации.
9. Способ по п.1, где компонент (i) содержит от 60% (мас.) до 95% (мас.), компонент (ii) содержит от 1% (мас.) до 35% (мас.), а компонент (iii) при наличии такового содержит от 1% (мас.) до 10% (мас.) при расчете на совокупную массу компонентов (i), (ii) и (iii).
10. Способ по п.1, где соотношение между водой и эмульгируемым форполимером находится в диапазоне от 7:1 до 1:1 при расчете на совокупную массу эмульгируемого форполимера и воды.
11. Способ по п.1, где эмульгируемый форполимер характеризуется уровнем содержания групп NCO в диапазоне от 18 до 28% при выражении в массовых процентах при расчете на совокупную массу эмульгируемого форполимера.
12. Способ по п.1, где соотношение реакционноспособных групп между компонентами (i) и (ii) подстраивают во время этапа (b).
13. Способ по п.1, где компонент (iii) включает следующую далее химическую структуру:
3
2
2
СН-(OCHCH)n-OH,
где n находится в диапазоне от 1 до 34,
14. Лигноцеллюлозный композит, изготовленный согласно способу по п.3, где композит характеризуется уровнем содержания влаги в диапазоне от 6 до 15% при расчете на совокупную массу композита.